(57)【要約】【課題】光電変換素子および光電変換装置の光電変換効率を高めること。【解決手段】下部電極層と、この下部電極層上に設けられた、光電変換可能な化合物半導体を含む光吸収層と、この光吸収層上に設けられた半導体層と、この半導体層上に設けられた、この半導体層よりも電気抵抗率が低い上部電極層とを有する光電変換素子であって、前記半導体層は、前記上部電極層側の層領域に、毛羽立ったような多数の毛羽状部を有する構造であること。
2012115265.tif 000002
【特許請求の範囲】
【請求項１】
下部電極層と、該下部電極層上に設けられた、光電変換可能な化合物半導体を含む光吸収層と、該光吸収層上に設けられた半導体層と、該半導体層上に設けられた、該半導体層よりも電気抵抗率が低い上部電極層とを有する光電変換素子であって、
前記半導体層は、前記上部電極層側の層領域に、毛羽立ったような多数の毛羽状部を有する構造である光電変換素子。
【請求項２】
前記層領域は、前記毛羽状部を空隙内に有する疎構造である、請求項１に記載の光電変換素子。
【請求項３】
前記層領域は、前記毛羽状部を前記上部電極層内に入り込ませた構造である、請求項１に記載の光電変換素子。
【請求項４】
前記半導体層は硫黄元素および酸素元素を含み、前記半導体層に含まれる硫黄元素の原子％をＳ、酸素元素の原子％をＯとしたとき、Ｓ／（Ｓ＋Ｏ）が前記光吸収層側ほど大きい、請求項１〜３のいずれかに記載の光電変換素子。
【請求項５】
前記光吸収層がＩ−Ｂ族元素、III−Ｂ族元素およびVI−Ｂ族元素を含み、前記半導体層がIII−Ｂ族元素およびVI−Ｂ族元素を含む、請求項１〜４のいずれかに記載の光電変換素子。
【請求項６】
下部電極層と、該下部電極層上に設けられた、光電変換可能な化合物半導体を含む光吸収層と、該光吸収層上に設けられた第１半導体層と、該第１半導体層上に設けられた第２半導体層と、該第２半導体層上に設けられた、該第２半導体層よりも電気抵抗率が低い上部電極層とを有する光電変換素子であって、
前記第１半導体層は、前記第２半導体層側の層領域に、毛羽立ったような多数の第１毛羽状部を有する構造である光電変換素子。
【請求項７】
前記層領域は、前記第１毛羽状部を空隙内に有する疎構造である、請求項６に記載の光電変換素子。
【請求項８】
前記層領域は、前記第１毛羽状部を前記第２半導体層内に入り込ませた構造である、請求項６に記載の光電変換素子。
【請求項９】
前記第１半導体層は硫黄元素および酸素元素を含み、前記第１半導体層に含まれる硫黄元素の原子％をＳ、酸素元素の原子％をＯとしたとき、Ｓ／（Ｓ＋Ｏ）が前記光吸収層側ほど大きい、請求項６〜８のいずれかに記載の光電変換素子。
【請求項１０】
前記光吸収層がＩ−Ｂ族元素、III−Ｂ族元素およびVI−Ｂ族元素を含み、前記第１半導体層がIII−Ｂ族元素およびVI−Ｂ族元素を含む、請求項６〜９のいずれかに記載の光電変換素子。
【請求項１１】
前記第１半導体層はＩｎ２Ｓ３を含み、前記第２半導体層がＺｎＯを含む、請求項６〜１０のいずれかに記載の光電変換素子。
【請求項１２】
前記毛羽状部における算術平均粗さ（Ｒａ）は５〜７０ｎｍである、請求項１〜１１のいずれかに記載の光電変換素子。
【請求項１３】
請求項１〜１２のいずれかに記載の光電変換素子を用いた光電変換装置。
【発明の詳細な説明】
【技術分野】
【０００１】
本発明は光電変換素子および光電変換装置に関する。
【背景技術】
【０００２】
太陽光発電などに使用される光電変換装置としては、光吸収係数が高いＣＩＧＳなどのカルコパイライト系のＩ−III−VI族化合物半導体によって光吸収層が形成されたものがある。ＣＩＧＳは光吸収係数が高く、光電変換装置の薄膜化や大面積化や低コスト化に適しており、これを用いた次世代太陽電池の研究開発が進められている。【０００３】
その光電変換素子は、ガラスなどの基板上に、金属電極などの下部電極と、光吸収層やバッファ層などを含む半導体層である光電変換層と、透明電極や金属電極などの上部電極とが、この順に積層されて構成される。そして、複数の光電変換素子は、隣り合う一方の光電変換素子の上部電極と他方の光電変換素子の下部電極とが、接続導体によって電気的に接続されることで、電気的に直列に接続されている。【０００４】
このような光電変換素子は、例えば、光吸収層上に化学析出法によりＣｄＳを厚さ１０ｎｍに析出させて、バッファ層を形成し、このバッファ層上にＺｎＯターゲットとＭｇＯターゲットの二元ターゲットを用いたスパッタリング法により、Ｚｎ０．８５Ｍｇ０．１５Ｏから成る１．２μｍの膜厚の上部電極層を形成することによって作製されることが知られている（例えば特許文献１参照）。
【先行技術文献】
【特許文献】
【０００５】
【特許文献１】特開２００４−２１４３００号公報
【発明の概要】
【発明が解決しようとする課題】
【０００６】
しかしながら、特許文献１に開示された光電変換素子では、光吸収層等へスパッタリング粒子が打ち込まれることによってダメージを受け、光電変換効率を十分に高めることが困難であった。【０００７】
よって本発明は、光電変換素子および光電変換装置の光電変換効率を高めることを目的とする。
【課題を解決するための手段】
【０００８】
本発明の一実施形態に係る光電変換素子は、下部電極層と、該下部電極層上に設けられた、光電変換可能な化合物半導体を含む光吸収層と、該光吸収層上に設けられた半導体層と、該半導体層上に設けられた、該半導体層よりも抵抗率が低い上部電極層とを有する光電変換素子であって、前記半導体層は、前記上部電極層側の層領域に毛羽立ったような多数の毛羽状部を有する構造である。【０００９】
また本発明の他の一実施形態に係る光電変換素子は、下部電極層と、該下部電極層上に設けられた、光電変換可能な化合物半導体を含む光吸収層と、該光吸収層上に設けられた第１半導体層と、該第１半導体層上に設けられた第２半導体層と、該第２半導体層上に設けられた、該第２半導体層よりも電気抵抗率が低い上部電極層とを有する光電変換素子であって、前記第１半導体層は、前記第２半導体層側の層領域に毛羽立ったような多数の毛羽状部を有する構造である。【００１０】
また、本発明の他の一実施形態に係る光電変換装置は、前記光電変換素子を用いたものである。
【発明の効果】
【００１１】
本発明の光電変換素子および光電変換装置によれば、光吸収層等へスパッタリング粒子が打ち込まれることによるダメージを低減し、光電変換効率を高めることができる。  
【図面の簡単な説明】
【００１２】
【図１】本各実施形態に係る光電変換装置の概略模式図である。
【図２】第１実施形態に係る光電変換素子の概略模式図である。
【図３】第１実施形態に係る光電変換素子の製造過程の断面模式図である。
【図４】第１実施形態に係る光電変換素子の製造過程の断面模式図である。
【図５】第１実施形態に係る光電変換素子の製造過程の断面模式図である。
【図６】第１実施形態に係る光電変換素子の製造過程の断面模式図である。
【図７】第１実施形態の第１例に係る光電変換素子の断面模式図である。
【図８】第１実施形態の第２例に係る光電変換素子の断面模式図である。
【図９】第１実施形態の第１例に係る光電変換素子の断面の写真代用図である。
【図１０】図９の点線内の拡大写真代用図である。
【図１１】第２実施形態に係る光電変換素子の概略模式図である。
【図１２】第２実施形態に係る光電変換素子の製造過程の断面模式図である。
【図１３】第２実施形態に係る光電変換素子の製造過程の断面模式図である。
【図１４】第２実施形態に係る光電変換素子の製造過程の断面模式図である。
【図１５】第２実施形態に係る光電変換素子の製造過程の断面模式図である。
【図１６】第２実施形態の第１例に係る光電変換素子の製造過程の断面模式図である。
【図１７】第２実施形態の第２例に係る光電変換素子の製造過程の断面模式図である。
【図１８】第２実施形態の第１例に係る光電変換素子の断面模式図である。
【図１９】第２実施形態の第２例に係る光電変換素子の断面模式図である。
【図２０】第２実施形態の第１例に係る光電変換素子の断面の写真代用図である。
【図２１】図２０の点線内の拡大写真代用図である。
【図２２】半導体層表面の毛羽状部がある状態の一例の写真代用図である。
【図２３】半導体層表面の毛羽状部がない状態の一例の写真代用図である。
【図２４】第１実施形態の第２例および第２実施形態の第２例における製造プロセスの一例の写真代用図であり、（ａ）は図５の表面の状態、（ｂ）は図８の状態である。
【発明を実施するための形態】
【００１３】
以下、本発明の一実施形態を図面に基づいて説明する。
【００１４】
＜第１実施形態に係る光電変換素子＞
図２において光電変換素子１は、基板２上に下部電極層３と、光吸収層４と、半導体層５と、上部電極層７と、グリッド電極８とを主として備えている。
【００１５】
基板２に用いられる材料としては、ガラス、セラミックス、樹脂および金属などが挙げられる。ここでは、基板２として、厚さ１〜３ｍｍ程度の青板ガラス（ソーダライムガラス）が用いられている。
【００１６】
下部電極層３は、基板２の一主面上に設けられた、Ｍｏ、Ａｌ、Ｔｉ、ＴａまたはＡｕなどの金属、あるいはこれらの金属の積層構造体からなる導体である。下部電極層２は、スパッタリング法または蒸着法などの公知の薄膜形成方法を用いて、０．２〜１μｍ程度の厚みに形成される。
【００１７】
光吸収層４は、下部電極層３の上に設けられた、例えばカルコパイライト系（以下ＣＩＳ系とも言う）のＩ−III−VI族化合物を含む、ｐ型の導電型を有する半導体層であることが好ましい。この光吸収層４は、１〜３μｍ程度の厚みを有している。ここで、Ｉ−III−VI族化合物とは、Ｉ−Ｂ族元素とIII−Ｂ族元素とVI−Ｂ族元素（換言すれば、１１族元素、１３族元素、１６族元素ともいう）との化合物であり、本実施形態としては、Ｃｕ（Ｉｎ、Ｇａ）Ｓｅ２（以下、ＣＩＧＳとも言う）などが挙げられるが、これらに限定されるものではない。このような光吸収層４については、スパッタリング法、蒸着法などのいわゆる真空プロセスによって形成可能であるほか、光吸収層４の構成元素を含む溶液を下部電極層３の上に塗布し、その後、乾燥・熱処理を行う、いわゆる塗布法あるいは印刷法と称されるプロセスによって形成することもできる。
【００１８】
半導体層５は、光吸収層４の上に設けられた、該光吸収層４の導電型とは異なるｎ型の導電型を有する半導体層である。半導体層５は光吸収層４上に設けられたII−Ｂ族元素、III−Ｂ族元素の少なくとも１つを含む化合物半導体を有する半導体層によって構成される場合に、光吸収層４とヘテロ接合する態様で設けられる。光電変換素子１では、このヘテロ接合を構成する光吸収層４と半導体層５とにおいて光電変換が生じることから、光吸収層４と半導体層５とが光電変換層となっている。また、半導体層５はＣＢＤ法（ケミカルバス成膜法）によって、例えば、Ｉｎ２Ｓ３系、ＺｎＳ系、ＣｄＳ系等の組成で構成され、１〜３０ｎｍの厚みに形成されることが好ましいが、可能であれば薄膜法、メッキ法などの他の手段によって形成されても構わない。
【００１９】
上部電極層７は、半導体層５の上に設けられた、ｎ型の導電型を有する透明導電膜である。上部電極層７は、光電変換層において生じた電荷を取り出す電極として設けられている。また、上部電極層７は、半導体層５よりも低い抵抗率を有する物質、例えば錫を含んだ酸化インジウム（ＩＴＯ）などによって構成されるものであり、上部電極層７は、スパッタリング法、蒸着法などによって形成される。
【００２０】
なお、半導体層５、上部電極層７は、光吸収層４が吸収する光の波長領域に対して光透過性を有する物質によって構成されることが好ましく、また、半導体層５、上部電極層７は、絶対屈折率が略同一であることが好ましい。これにより、光吸収層４までの光の吸収効率の低下が抑制される。
【００２１】
そして、図１に示されるような、Ａｇなどの金属からなる集電部８ａと連結部８ｂとからなるグリッド電極８は、光電変換素子１において発生した電荷を上部電極層７から取り出して集電する役割を担うものであり、これにより上部電極層７の薄層化が可能となる。グリッド電極８は、導電性と、光吸収層４への光透過性との両立を考慮すると、５０〜４００μｍの幅を有することが好ましい。
【００２２】
上記半導体層５について詳細に説明する。
【００２３】
半導体層５は、上部電極層７側の層領域に毛羽立ったような多数の毛羽状部を有する構造である。
【００２４】
これによって、上部電極層７をスパッタリング法で形成する際に、スパッタリング粒子のピンニング（打ち込み）を毛羽状部５ａで防いで、光吸収層４へのダメージを低減することができる。例えば図６および図７に示すように、半導体層５の上に形成された毛羽状部５ａにスパッタリング粒子が捕捉されるので、半導体層５へのスパッタリング粒子によるダメージは少ない。
【００２５】
ここで毛羽状部５ａとは、例えば、図４における半導体層５においてエピタキシャル成長しなくなった針状の結晶が、不規則な方向に成長して、図５に示されるような毛羽立った表面性状になったものである。なお、図２３は毛羽状部５ａがない状態。図２２は毛羽状部５ａがある状態を示している。
【００２６】
さらには、毛羽状部５ａは、例えば、半導体層５の緻密な箇所よりも酸素組成を多くしてもよい。この場合、酸化インジウム、水酸化インジウム等の結晶質化を促進して、毛羽状に成長させ易くすることができる点で好ましい。この組成はＴＥＭ−ＥＤＳ分析により知ることができる。
【００２７】
このような半導体層５の上に上部電極層７が構成されている。半導体層５と上部電極層７との界面の構造は、例えば、以下に示すような第１例の光電変換素子に示される界面構造および第２例の光電変換素子に示される界面構造がある。
【００２８】
（第１実施形態に係る光電変換素子の第１例）
第１実施形態の第１例として、半導体層が単層で、空隙がある場合について説明する。本発明の第１実施形態の第１例は、層領域が、毛羽状部を空隙内に有する疎構造である。
【００２９】
すなわち、図７および図９、図１０に示されるように、光吸収層４と、光吸収層４上に設けられた半導体層５と、半導体層５上に設けられた上部電極層７とを有しており、そして半導体層５は、上部電極層７側の空隙９内に多数の毛羽状部５ａを有する疎構造となっている。
【００３０】
これによって、光吸収層等へスパッタリング粒子が打ち込まれることによるダメージを低減し、光電変換効率を高めることができる。ここで、空隙９が半導体層５に占める割合は、光吸収層４と上部電極層７との間の領域を厚さ方向で断面視して、７０〜９０％であることが、スパッタリング粒子によるピンニングを低減させ易い点で好ましい。
【００３１】
また、上部電極層７に存在する多数の電子を、半導体層５に空隙９を有する分だけ、光吸収層４のホールから遠ざけることができるので、電子とホールとの再結合を低減することができる。
【００３２】
（第１実施形態に係る光電変換素子の第２例）
第１実施形態の第２例として、半導体層が単層で、空隙がない場合について説明する。本発明の第１実施形態の第２例は、層領域が、毛羽状部を上部電極層内に入り込ませた構造である。
【００３３】
これによって、光閉じ込め効果が向上して受光量が増えるとともに、半導体層５と上部電極層７との界面での密着性が向上することによって、欠陥による抵抗の増大が低減されるので、光電変換効率が向上する。
【００３４】
（第１実施形態に係る光電変換素子の変形例）  
さらに本発明の第１実施形態の光電変換素子は、さらなる変形が可能であり、例えば上記第１例または第２例において、半導体層は硫黄元素および酸素元素を含み、半導体層に含まれる硫黄元素の原子％をＳ、酸素元素の原子％をＯとしたとき、Ｓ／（Ｓ＋Ｏ）が光吸収層側ほど大きいことが好ましい。
【００３５】
さらに、毛羽状部５ａにおいてＳ／（Ｓ＋Ｏ）が０．６〜０．８であることが好ましい。
【００３６】
各原子％は半導体層５の各部位においてＴＥＭのＥＤＳ分析で測定可能であり、半導体層５における光吸収層４との界面付近において、この範囲を満足することが好ましい。
【００３７】
これにより、ｐｎ接合付近では酸素を少なく、硫黄を多くできるので、ｐｎ接合を良好に保つことができる。
【００３８】
さらに、本発明の第１実施形態の光電変換素子は、光吸収層がＩ−Ｂ族元素、III−Ｂ族元素およびVI−Ｂ族元素を含み、半導体層がIII−Ｂ族元素およびVI−Ｂ族元素を含むことが好ましい。
【００３９】
これにより、半導体層５の光電変換効率を最適にすることができる。
【００４０】
さらに、本発明の第１実施形態の光電変換素子は、多数の毛羽状部における算術平均粗さ（Ｒａ）は５〜７０ｎｍであることが好ましい。
【００４１】
このような算術平均粗さ（Ｒａ）は、例えばＣＢＤにおける成膜溶液中の凝集物の粒度分布を管理することで、所望の算術平均粗さ（Ｒａ）の毛羽状部５ａに制御することができる。
【００４２】
算術平均粗さ（Ｒａ）は、上部電極層７を成膜する前に半導体層５の表面をスキャン（１〜１００μｍの範囲）することで得られ、測定器としては片持梁式表面粗さ試験機（例えば日本真空社製のＤＥＫＴＡＫ等）を用いて測定することができるが、その他には、ＡＦＭ等での非接触な方法で測定して演算から求めてもよい。このような算術平均粗さ（Ｒａ）は、例えば毛羽状部５ａと上部電極層７との間で剥離させて、半導体層５の表面における毛羽状部５ａをスキャンすることで、測定することができる。
【００４３】
これにより、上部電極層７をスパッタリング法で形成する際に、スパッタリング粒子のピンニング（打ち込み）を毛羽状部５ａで防いで、光吸収層４へのダメージをさらに低減することができる。
【００４４】
＜第２実施形態に係る光電変換素子＞
第２実施形態として、半導体層が２層である場合について説明する。図１１に示されるように、本発明の第２実施形態は、下部電極層１３と、下部電極層１３上に設けられた、光電変換可能な化合物半導体を含む光吸収層１４と、光吸収層１４上に設けられた第１半導体層１５と、第１半導体層１５上に設けられた第２半導体層１６と、第２半導体層１６上に設けられた、第２半導体層１６よりも電気抵抗率が低い上部電極層１７とを有する光電変換素子であって、第１半導体層１５は、第２半導体層１６側の層領域に毛羽立ったような多数の第１毛羽状部１５ａを有する構造である。
【００４５】
ここで、第１半導体層１５は、第１実施形態における半導体層５と同様であるが、第２半導体層１６は、第１半導体層１５の上に設けられたｎ型の半導体層であり、例えば、第２半導体層１６はスパッタリング法、蒸着法などによって形成され、第１半導体層１５に対して酸化亜鉛（ｉ−ＺｎＯ）やＺｎＭｇＯなどを用いて構成されるもの等もある。このような第２半導体層１６によれば、上部電極層１７と光吸収層１４との間におけるリーク電流の発生が抑制され易くなる。
【００４６】
これによって、第２半導体層１６をスパッタリング法で形成する際に、スパッタリング粒子のピンニング（打ち込み）を第１毛羽状部１５ａで防いで、光吸収層１４へのダメージを低減することができる。例えば図１５および図１６に示すように、第１半導体層１５の上に形成された第１毛羽状部１５ａにスパッタリング粒子が捕捉されるので、第１半導体層１５へのスパッタリング粒子によるダメージは少ない。
【００４７】
（第２実施形態に係る光電変換素子の第１例）
第２実施形態の第１例として、半導体層が２層で、空隙がある場合について説明する。本発明の第２実施形態の第１例は、層領域が、第１毛羽状部を空隙内に有する疎構造であることが好ましい。
【００４８】
すなわち、図１８および図２０、図２１に示されるように、光吸収層１４と、光吸収層１４上に設けられた第１半導体層１５と、第１半導体層１５上に設けられた第２半導体層１６とを有しており、そして第１半導体層１５は、第２半導体層１６側の空隙１９内に多数の第１毛羽状部１５ａを有する疎構造となっている。
【００４９】
これによって、光吸収層１４等へスパッタリング粒子が打ち込まれることによるダメージを低減し、光電変換効率を高めることができる。ここで、空隙１９が第１半導体層１５を占める割合は、光吸収層１４と第２半導体層１６との間の領域を厚さ方向で断面視して、７０〜９０％であることが、スパッタリング粒子によるピンニングを低減させ易い点で好ましい。
【００５０】
また、第２半導体層１６に存在する多数の電子を、第１半導体層１５に空隙１９を有する分だけ、光吸収層１４のホールから遠ざけることができるので、電子とホールとの再結合を低減することができる。
【００５１】
（第２実施形態に係る光電変換素子の第２例）
第２実施形態の第２例は、半導体層が２層で、空隙がない場合について説明する。本発明の第２実施形態の第２例は、層領域が、第１毛羽状部を上部電極層内に入り込ませた構造であることが好ましい。
【００５２】
すなわち、図１７および図１９に示されるように、層領域は、第１毛羽状部１５ａを上部電極層１６内に入り込ませた構造である。
【００５３】
これによって、光閉じ込め効果が向上して受光量が増えるとともに、第１半導体層１５と第２半導体層１６との界面での密着性が向上することによって、欠陥による抵抗の増大が低減されるので、光電変換効率が向上する。
【００５４】
（第２実施形態に係る光電変換素子の変形例）
さらに本発明の第２実施形態の光電変換素子は、第１半導体層は硫黄元素および酸素元素を含み、第１半導体層に含まれる硫黄元素の原子％をＳ、酸素元素の原子％をＯとしたとき、Ｓ／（Ｓ＋Ｏ）が光吸収層側ほど大きいことが好ましい。
【００５５】
さらに、第１羽状部１５ａにおいてＳ／（Ｓ＋Ｏ）が０．７〜０．９であることが好ましい。
【００５６】
各原子％は第１半導体層１５の各部位においてＴＥＭのＥＤＳ分析で測定可能であり、第１半導体層１５における光吸収層１４との界面付近部分において、この範囲を満足することが好ましい。
【００５７】
これにより、ＰＮ接合付近では酸素を少なく、硫黄を多くできるので、ｐｎ接合を良好に保つことができる。
【００５８】
さらに、本発明の第２実施形態の光電変換素子は、光吸収層がＩ−Ｂ族元素、III−Ｂ族元素およびVI−Ｂ族元素を含み、第１半導体層がIII−Ｂ族元素およびVI−Ｂ族元素を含むことが好ましい。
【００５９】
これにより、第１半導体層１５の光電変換効率を最適にすることができる。
【００６０】
さらに、本発明の第２実施形態の光電変換素子は、第１半導体層はＩｎ２Ｓ３を含み、第２半導体層がＺｎＯを含むことが好ましい。
【００６１】
これにより、第２半導体層１６の例えばＺｎＯのスパッタリング粒子が光吸収層１４へダメージを与えることを低減することができ、さらに、ＺｎＯのＺｎが第１半導体層１５を介して光吸収層１４に経年変化で拡散していき、ｐｎ接合を良好に行うことができる。
【００６２】
さらに、本発明の第２実施形態の光電変換素子は、多数の第１毛羽状部における算術平均粗さ（Ｒａ）が５〜７０ｎｍであることが好ましい。
【００６３】
このような算術平均粗さ（Ｒａ）は、例えばＣＢＤにおける成膜溶液中の凝集物の粒度分布を管理することで、所望の算術平均粗さ（Ｒａ）の第１毛羽状部１５ａに制御することができる。
【００６４】
算術平均粗さ（Ｒａ）は、第２半導体層１６を成膜する前に第１半導体層１５の表面をスキャン（１〜１００μｍの範囲）することで得られ、測定器としては片持梁式表面粗さ試験機（例えば日本真空社製のＤＥＫＴＡＫ等）を用いて測定することができるが、その他には、ＡＦＭ等での非接触な方法で測定して演算から求めてもよい。このような算術平均粗さ（Ｒａ）は、例えば第１毛羽状部１５ａと第２半導体層１６との間で剥離させて、第１半導体層１５の表面における第１毛羽状部１５ａをスキャンすることで、算術平均粗さ（Ｒａ）を測定することができる。
【００６５】
これにより、第２半導体層１６をスパッタリング法で形成する際に、スパッタリング粒子のピンニング（打ち込み）を第１毛羽状部１５ａで防いで、光吸収層１４へのダメージをさらに低減することができる。
【００６６】
＜光電変換装置＞
本実施形態は、光電変換素子を用いた光電変換装置を提供するものである。
【００６７】
図１に示す例のように、光電変換装置１０は、上部電極層７、１７およびグリッド電極８（８ａは集電部、８ｂは接続部）が設けられた側の主面が受光面側となっており、それぞれの光電変換素子１、１１が直列あるいは並列接続されて光電変換装置１０となっている。
【００６８】
上記した光電変換素子１、１１を光電変換装置１０に用いて、さらに高い光電変換効率を提供することが容易になる。    
【００６９】
なお、本発明の光電変換装置１０は上記のような一実施形態に限られたものではない。
【００７０】
＜光電変換素子の製造方法＞
以下において、光電変換素子の第１実施形態の製造方法、および第２実施形態の製造方法の説明をそれぞれ説明する。
【００７１】
（第１実施形態の光電変換素子の第１例の製造方法）
Ｉ−III−VI族化合物半導体からなる光吸収層４（例えば、Ｃｕ、Ｉｎ、ＧａおよびＳｅを含むＣＩＧＳ等）が塗布法を用いて形成され、さらに、半導体層５以降が形成される場合を例として説明する。
【００７２】
まず、図３のように、洗浄された基板２の略全面に、Ｍｏからなる下部電極層３がスパッタリング法で形成され、下部電極層３上にＩ−III−VI族化合物半導体からなる光吸収層４（例えば、Ｃｕ、Ｉｎ、ＧａおよびＳｅを含むＣＩＧＳ等）が塗布法を用いて形成される。
【００７３】
ここで、光吸収層４を形成するための溶液が下部電極層３の表面に塗布され、乾燥によって被膜が形成された後、この被膜が熱処理されることで光吸収層４が形成される。光吸収層４を形成するための溶液は、カルコゲン元素含有機化合物と塩基性有機溶剤とを含む溶媒に、Ｉ−Ｂ族金属およびIII−Ｂ族金属を直接溶解することで作製され、Ｉ−Ｂ族金属およびIII−Ｂ族金属の合計濃度が１０質量％以上の溶液とされる。なお、溶液の塗布にはスピンコーター、スクリーン印刷、ディッピング、スプレー、ダイコータ−など様々な方法の適用が可能である。カルコゲン元素含有有機化合物とは、カルコゲン元素を含む有機化合物である。カルコゲン元素としては、VI−Ｂ族元素のうちのＳ、Ｓｅ、Ｔｅをいう。カルコゲン元素含有有機化合物としては、例えば、チオール、スルフィド、セレノール、テルロール等が挙げられる。金属を混合溶媒に直接溶解させるというのは、単体金属または合金の地金を、直接、混合溶媒に混入し、溶解させることをいう。乾燥は、還元雰囲気下で行われることが望ましい。乾燥温度は、例えば５０〜３００℃である。熱処理は、酸化防止のために水素雰囲気や窒素雰囲気などの還元雰囲気下で行われることが望ましい。熱処理温度は、例えば４００〜６００℃である。
【００７４】
光吸収層４が形成された後、半導体層５はＣＢＤ法（ケミカルバス成膜法）によって形成される（図４を参照）。
【００７５】
ここで本実施形態の製造方法としては、下部電極層３上に、Ｉ−Ｂ族元素、III−Ｂ族元素およびVI−Ｂ族元素を含む光吸収層４を形成する第１工程と、光吸収層４上に、III−Ｂ族元素およびVI−Ｂ族元素を含む半導体層５をＣＢＤ法で形成するとともに、ＣＢＤ法における成膜用溶液のＩｎの原子％Ｉｎと硫黄の原子％Ｓとが、Ｉｎ：Ｓ＝１：１０〜２０（好ましくは１６）となるように制御する第２工程とを有することが好ましい。
【００７６】
そして、この第２工程では、半導体層５のエピタキシャル成長中に、成膜用溶液の循環流量と、そのバブリング用窒素の流量とを制御し、成膜用溶液中の凝集物の平均粒径を３００ｎｍ以上５００ｎｍ未満、成膜用溶液の成膜温度を７０℃以上沸点未満、ｐＨ２．６以上２．８未満の範囲となるように管理する。
【００７７】
そして、成膜用溶液中の凝集物の平均粒径を３μｍ以上、成膜用溶液をｐＨ２．８以上に切り替えることによって、エピタキシャル成長後に針状結晶同士を面内に垂直な方向へ成長させて、互いに融合しないようにさせることができ、これにより、毛羽状部５ａを得ることができる（図５を参照）。
【００７８】
ここで、ｐＨは塩酸、酢酸、硝酸の少なくともいずれかの酸もしくはアンモニア水を添加することによって制御することができる。また、平均粒度は、成膜用溶液を遠心分離法で分粒することによって、粒度分布を管理することができる。
【００７９】
そして、上部電極層７をスパッタリング法で形成する際に、毛羽状部５ａによってスパッタリング粒子によるダメージを抑制することができる（図６を参照）。
【００８０】
そして、上部電極層７をスパッタリング法で形成したことで、半導体層５と上部電極層７とで囲まれた空隙９を得ることができる（図７を参照）。
【００８１】
上部電極層１７としては、錫を含んだ酸化インジウム（ＩＴＯ）などが、スパッタリング法、蒸着法で形成される（図７、図９および図１０を参照）。
【００８２】
（第１実施形態の光電変換素子の第２例の製造方法）
ここでは、上記光電変換素子の第１実施形態の第１例の製造方法と相違する点についてのみ説明する。
【００８３】
光吸収層４上に形成される半導体層５の初期層は、密度が高い膜とする必要があり、これは光吸収層４を成膜する前の基板水分量（基板２の表面の湿度）で制御することができる。
【００８４】
この基板水分量は、基板２等への光吸収層４の形成の工程において、例えばＣＢＤ成膜槽に温度調整した水を循環させた配管を巻きつけ、マスフローコントローラーにてこの水の流量を調節することで、ＣＢＤ成膜槽の温湿度を管理して、ＣＢＤ成膜溶液に浸漬される直前における基板水分量を制御することができる。
【００８５】
そして、基板水分量を制御することで、基板２の表面の水が水素と酸素とに分解して、光吸収層４へ導入される酸素量を制御することができる。
【００８６】
光吸収層４への酸素量を制御すれば、光吸収層４の結晶格子サイズを制御することができ、光吸収層４上に成膜される半導体層５の結晶状態も制御できる。
【００８７】
例えば、ＩｎＳの半導体層５では格子定数が光吸収層４より大きく、下地となる光吸収層４の格子定数が大きいとき、初期層において緻密な半導体層５を形成し易くなる。
【００８８】
そして、密度が高い初期層を有する半導体層５の上に形成された毛羽状部５ａ、上部電極層７に入り込み易くするには、例えば、半導体層５の成膜後に一度エッチングをして、毛羽状部５ａの長さを短くしてから上部電極層７を成膜することで、スパッタリング粒子を充填させることができる。なお、初期層の密度を高くするのは、このエッチングに耐えるようにするためである。
【００８９】
例えば、図２４（ａ）は、ＩｎＳの成膜条件を塩化インジウム１−１０ｍＭ、チオアセトアミド２０−６０ｍＭ、塩酸１−１０ｍＭにて６０−７０℃、３０−６０分間で成膜した表面性状を示すものであり、図２４（ｂ）は、さらに塩酸２０−６０ｍＭ、２０−３０℃、５−１０分でエッチング処理した後に、上部電極層７を成膜した表面性状を示すものである。
【００９０】
このように、エッチング前の図２４（ａ）では毛羽立ちがはっきり大きく見えるが、エッチング後に上部電極層７を形成した図２４（ｂ）では毛羽立ちが小さく（長さが短く）なっていることがわかる。
【００９１】
これによって、毛羽状部５ａに上部電極層７が入り込み易くなっていると考えられる。
【００９２】
（第２実施形態の光電変換素子の第１例の製造方法）
ここでは、光吸収層１４までの形成は、上記第１実施形態と同様である。
【００９３】
光吸収層１４が形成された後、第１半導体層１５はＣＢＤ法（ケミカルバス成膜法）によって形成されるが、後工程で第２半導体層１６や上部電極層１７をスパッタリング法で形成する（図１３を参照）。
【００９４】
ここで、本実施形態の製造方法としては、下部電極層１３上に、Ｉ−Ｂ族元素、III−Ｂ族元素およびVI−Ｂ族元素を含む光吸収層１４を形成する第１工程と、光吸収層１４上に、III−Ｂ族元素およびVI−Ｂ族元素を含む第１半導体層１５をＣＢＤ法で形成するとともに、ＣＢＤ法における成膜用溶液のＩｎの原子％ＣＩｎと硫黄の原子％ＣＳとが、ＣＩｎ：ＣＳ＝１：１０〜２０（好ましくは１６）となるように制御する第２工程とを有することが好ましい。
【００９５】
そしてこの第２工程では、第１半導体層１５のエピタキシャル成長中に、成膜用溶液の循環流量と、そのバブリング用窒素の流量を制御し、成膜用溶液中の凝集物の平均粒径を３００ｎｍ以上５００ｎｍ未満、成膜用溶液の成膜温度を７０℃以上沸点未満、ｐＨ２．６以上ｐＨ２．８未満の範囲となるように管理する。
【００９６】
そして、成膜用溶液中の凝集物の平均粒径を３μｍ以上、成膜用溶液をｐＨ２．８以上に切り替えることによって、エピタキシャル成長後に針状結晶同士を面内に垂直な方向へ成長させて、互いに融合しないようにさせることができ、これにより、毛羽状部１５ａを得ることができる（図１４を参照）。
【００９７】
ここでｐＨは塩酸、酢酸、硝酸の少なくともいずれかの酸もしくはアンモニア水を添加することによって制御することができる。また、平均粒度は、成膜用溶液を遠心分離法で分粒することによって、粒度分布を管理することができる。
【００９８】
そして、第２半導体１６をスパッタリング法で形成する際に、毛羽状部１５ａによってスパッタリング粒子によるダメージを抑制することができる（図１５を参照）。
【００９９】
そして、第２半導体１６をスパッタリング法で形成する際に、第１半導体層１５と第２半導体層１６とで囲まれた空隙１９を得ることができる（図１６を参照）。
【０１００】
第２半導体層１６が形成された後、上部電極層１７として錫を含んだ酸化インジウム（ＩＴＯ）などが、スパッタリング法、蒸着法で形成される（図１８、図２０および図２１）。
【０１０１】
そして、上部電極層１７が形成された後、グリッド電極１８が、Ａｇなどの金属粉を樹脂バインダーなどに分散させた導電性ペーストをパターン状に印刷し、これを乾燥固化することで形成される。
【０１０２】
（第２実施形態の光電変換素子の第２例の製造方法）
ここでは、上記光電変換素子の第２実施形態の第１例の製造方法と相違する点についてのみ説明する。
【０１０３】
光吸収層１４上に形成される第１半導体層１５の初期層は、密度が高い膜とする必要があり、これは光吸収層１４を成膜する前の基板水分量（基板１２の表面の湿度）で制御することができる。
【０１０４】
この基板水分量は、基板１２等への光吸収層１４の形成の工程において、例えばＣＢＤ成膜槽に温度調整した水を循環させた配管を巻きつけ、マスフローコントローラーにてこの水の流量を調節することで、ＣＢＤ成膜槽の温湿度を管理して、ＣＢＤ成膜溶液に浸漬される直前における基板水分量を制御することができる。
【０１０５】
そして、基板水分量を制御することで、基板１２の表面の水が水素と酸素とに分解して、光吸収層14へ導入される酸素量を制御することができる。
【０１０６】
光吸収層１４への酸素量を制御すれば、光吸収層１４の結晶格子サイズを制御することができ、光吸収層１４上に成膜される第１半導体層１５の結晶状態も制御できる。
【０１０７】
例えば、ＩｎＳの第１半導体層１５では、格子定数が光吸収層１４より大きく、下地となる光吸収層１４の格子定数が大きいとき、初期層において緻密な第１半導体層１５を形成し易くなる。
【０１０８】
そして、密度が高い初期層を有する第１半導体層１５の上に形成された毛羽状部１５ａが、第２半導体層１６に入り込み易くするには、例えば、第１半導体層１５の成膜後に一度エッチングをして、第１毛羽状部１５ａの長さを短くしてから、第２半導体層１６を成膜することで、スパッタリング粒子を充填させることができる。なお、初期層の密度を高くするのは、このエッチングに耐えるようにするためである。
【０１０９】
上記したように、エッチング前では図２４（ａ）と同様に毛羽立ちがはっきり大きくなるが、エッチング後に第２半導体層１６が形成されたものでは、図２４（ｂ）と同様に毛羽立ちが小さく（長さが短く）なる。
【０１１０】
これによって、第１毛羽状部１５ａに第２半導体層１６が入り込み易くなっていると考えられる。
【実施例】
【０１１１】
（実施例１）
本実施例１は、半導体層が単層構造である場合に関するものである。【０１１２】
洗浄されたガラス基板２の略全面に、Ｍｏからなる下部電極層３をスパッタリング法で形成し、下部電極層３上に光吸収層４（Ｃｕ、Ｉｎ、ＧａおよびＳｅを含むＣＩＧＳ）を塗布法を用いて形成した。【０１１３】
光吸収層４を形成するための溶液の濃度は１０質量％とし、スピンコーターで塗布して、乾燥温度は５０℃で１時間、熱処理は窒素雰囲気下で４００℃で１時間とした。【０１１４】
光吸収層４が形成された後、半導体層５はＣＢＤ法（ケミカルバス成膜法）によって形成し、後工程で上部電極層７をスパッタリング法で形成した。【０１１５】
そして、半導体層５のエピタキシャル成長中に、成膜用溶液の循環流量と、そのバブリング用窒素の流量を制御し、成膜用溶液中の凝集物の平均粒径を３００ｎｍ、成膜用溶液の成膜温度を７０℃、ｐＨ２．６となるように管理した。そして、成膜用溶液中の凝集物の平均粒径を３μｍ、成膜用溶液をｐＨ２．８に切り替えることによって、エピタキシャル成長後に針状結晶を個別に成長させつつ、その成長過程で針状結晶を面内方向に成長させて融合させ、半導体層５全体としては１００ｎｍ厚とした。そして、上部電極層７側に毛羽状部５ａを成長させ、上部電極層７として酸化インジウム（ＩＴＯ）をスパッタリング法で形成した。【０１１６】
比較例１として、半導体層５のエピタキシャル成長中に、成膜用溶液の循環流量と、そのバブリング用窒素の流量を制御し、成膜用溶液中の凝集物の平均粒径を３００ｎｍ、成膜用溶液の成膜温度を７０℃、ｐＨ２．６となるように管理して、半導体層５全体としては１００ｎｍ厚とした。【０１１７】
その後に、上部電極層７として酸化インジウム（ＩＴＯ）をスパッタリング法で形成したことで、毛羽状部５ａを有さない試料１とした。【０１１８】
以下、結果を表１に示す。なお表面粗さは、毛羽状部５ａの成膜速度によって制御した。【０１１９】
【表１】
2012115265.tif 000003
【０１２０】
ここで、表１における「空隙あり」とは、毛羽状部５ａにより形成された空隙９があるという意味であり、「空隙なし」とは、毛羽状部５ａによって形成された空隙９がないという意味である。【０１２１】
比較例である試料１では、上部電極層７をスパッタリング法で形成したとき、スパッタリング粒子のピンニング（打ち込み）によるダメージによって、半導体層５が壊れて光吸収層４とのｐｎ接合界面に欠陥が生じていたため、光電変換効率が低かった。【０１２２】
試料２〜６において、特に試料３〜５では良好な光電変換効率を示した。【０１２３】
また試料７〜１１において、特に試料８〜１０では良好な光電変換効率を示した。【０１２４】
なお、本実施例である試料２〜１１の断面をＴＥＭで観察したところ、毛羽状部５ａの影になる部分には上部電極層７が形成され難く、毛羽状部５ａの先端を基点として上部電極層７が形成されていた。【０１２５】
（実施例２）  
本実施例２は、半導体層が２層構造である場合に関するものである。【０１２６】
光吸収層１４を形成するまでは実施例１と同様である。【０１２７】
そして、第１半導体層１５のエピタキシャル成長中に、成膜用溶液の循環流量と、そのバブリング用窒素の流量を制御し、成膜用溶液中の凝集物の平均粒径を３００ｎｍ、成膜用溶液の成膜温度を７０℃、ｐＨ２．６となるように管理した。そして、成膜用溶液中の凝集物の平均粒径を３μｍ、成膜用溶液をｐＨ２．８に切り替えることによって、エピタキシャル成長後に針状結晶を個別に成長させつつ、その成長過程で針状結晶を面内方向に成長させて融合させ、第１半導体層１５全体としては１００ｎｍ厚とした。【０１２８】
そして、第２半導体層１６として高抵抗な酸化亜鉛（ｉ−ＺｎＯ）を、上部電極層１７として酸化インジウム（ＩＴＯ）をスパッタリング法で形成した。【０１２９】
比較例１として、第１半導体層１５のエピタキシャル成長中に、成膜用溶液の循環流量と、そのバブリング用窒素の流量とを制御し、成膜用溶液中の凝集物の平均粒径を３００ｎｍ、成膜用溶液の成膜温度を７０℃、ｐＨ２．６となるように管理して、第１半導体層１５全体としては１００ｎｍ厚とした。【０１３０】
そして、第２半導体層１６として高抵抗な酸化亜鉛（ｉ―ＺｎＯ）を、上部電極層１７として酸化インジウム（ＩＴＯ）をスパッタリング法で形成したことで、多孔質層領域１５ａを有さない試料１とした。【０１３１】
比較例としては、第１毛羽状部１５ａおよび空隙１９を有さない第１半導体層１５上に、高抵抗な酸化亜鉛（ｉ−ＺｎＯ）を第２半導体層１６としてスパッタリング法で形成し、試料１２とした。【０１３２】
以下、結果を表２に示す。なお、表面粗さは、第１毛羽状部１５ａの成膜速度によって制御した。【０１３３】
【表２】
2012115265.tif 000004
【０１３４】
ここで、表２における「空隙あり」とは、第１毛羽状部１５ａによって形成された空隙１９があるという意味であり、「空隙なし」とは、第１毛羽状部１５ａによって形成された空隙１９がないという意味である。【０１３５】
比較例である試料１２では、第２半導体層１６をスパッタリング法で形成したとき、スパッタリング粒子のピンニング（打ち込み）によるダメージによって、第１半導体層１５が壊れて光吸収層１４とのｐｎ接合界面に欠陥が生じていたため、光電変換効率が低かった。【０１３６】
試料１３〜１７において、特に試料１４〜１６では良好な光電変換効率を示した。【０１３７】
また試料１８〜２２において、特に試料１９〜２１では良好な光電変換効率を示した。【０１３８】
第１毛羽状部１５ａによる算術平均粗さ（Ｒａ）は５〜７０ｎｍである場合に、好適範囲であることがわかった。【０１３９】
なお、本実施例である試料１３〜２２の断面をＴＥＭで観察したところ、第１毛羽状部１５ａの影になる部分には第２半導体層１６が形成され難く、第１毛羽状部１５ａの先端を基点として第２半導体層１６が形成されていた。【０１４０】
（実施例３）
次に、第１実施形態の光電変換素子の第２例、および第２実施形態の光電変換素子の第２例として、光吸収層までは実施例１および実施例２と同様に作製し、後は以下のように作製して評価した。【０１４１】
毛羽状部５ａを上部電極層７内に入り込ませた構造の試料を作製し、上記同様に評価した。ここで半導体層５は、ＩｎＳを成膜条件として塩化インジウム４ｍＭ、チオアセトアミド３７ｍＭ、塩酸８．５ｍＭにて６４℃、４５分間で成膜し、エッチング条件として塩酸４５ｍＭ２５℃、８分で処理し、上部電極層１７としては、錫を含んだ酸化インジウム（ＩＴＯ）をスパッタリング法で形成した（試料２３）。【０１４２】
第１毛羽状部１５ａを第２半導体層１６内に入り込ませた構造の試料を作製し、上記同様に評価した。ここで第１半導体層１５は、ＩｎＳを成膜条件として塩化インジウム４ｍＭ、チオアセトアミド３７ｍＭ、塩酸８．５ｍＭにて６４℃、４５分間で成膜し、エッチング条件として塩酸４５ｍＭ２５℃、８分で処理し、上部電極層１７としては、錫を含んだ酸化インジウム（ＩＴＯ）をスパッタリング法で形成した（試料２４）。【０１４３】
結果を表３に示す。【０１４４】
【表３】
2012115265.tif 000005
【０１４５】
表３において  試料２３および試料２４について、光電変換効率がそれぞれ向上しているのは、光閉じ込め効果によるものと考えられる。
【符号の説明】
【０１４６】
１、１１：光電変換素子
２、１２：基板
３、１３：下部電極層
４、１４：光吸収層
５：半導体層
５ａ：毛羽状部
１５：第１半導体層
１５ａ：毛羽状部
１６：第２半導体層
７、１７：上部電極層
８：グリッド電極
９、１９：空隙
１０：光電変換装置
【図１】
2012115265.tif 000006
【図２】
2012115265.tif 000007
【図３】
2012115265.tif 000008
【図４】
2012115265.tif 000009
【図５】
2012115265.tif 000010
【図６】
2012115265.tif 000011
【図７】
2012115265.tif 000012
【図８】
2012115265.tif 000013
【図１１】
2012115265.tif 000014
【図１２】
2012115265.tif 000015
【図１３】
2012115265.tif 000016
【図１４】
2012115265.tif 000017
【図１５】
2012115265.tif 000018
【図１６】
2012115265.tif 000019
【図１７】
2012115265.tif 000020
【図１８】
2012115265.tif 000021
【図１９】
2012115265.tif 000022
【図９】
2012115265.tif 000023
【図１０】
2012115265.tif 000024
【図２０】
2012115265.tif 000025
【図２１】
2012115265.tif 000026
【図２２】
2012115265.tif 000027
【図２３】
2012115265.tif 000028
【図２４】
2012115265.tif 000029
【国際調査報告】
2012115265.tif 000030
2012115265.tif 000031
2012115265.tif 000032
2012115265.tif 000033